(57)【要約】【課題】シロキサンポリマーを含む感光性組成物を基板上に塗工し、感光性組成物を硬化させることにより形成された膜を基板から剥離する方法であって、膜を基板から容易に剥離できる膜の剥離方法を提供する。【解決手段】シロキサンポリマーと、活性エネルギー線の照射によりシロキサンポリマーを架橋させる物質とを含む感光性組成物１を基板２上に塗工した後に、感光性組成物１に活性エネルギー線を照射し、感光性組成物１を硬化させることにより形成された膜１Ａを基板から剥離する方法であって、１０〜５０℃の水中で１０〜５００ｋＨｚ及び１０Ｗ〜３ｋＷの条件で５〜６０分間、膜１Ａに超音波をあてることにより、膜１Ａを基板２から剥離する膜１Ａの剥離方法。【選択図】図２
2010049077.tif 000002
【特許請求の範囲】
【請求項１】
シロキサンポリマーと、活性エネルギー線の照射により前記シロキサンポリマーを架橋させる物質とを含む感光性組成物を基板上に塗工した後に、前記感光性組成物に活性エネルギー線を照射し、前記感光性組成物を硬化させることにより形成された膜を前記基板から剥離する方法であって、
１０〜５０℃の水中で１０〜５００ｋＨｚ及び１０Ｗ〜３ｋＷの条件で５〜６０分間、前記膜に超音波をあてることにより、前記膜を前記基板から剥離することを特徴とする、膜の剥離方法。
【請求項２】
前記シロキサンポリマーとして、下記式（１Ａ）で表される少なくとも１種のシラン化合物を縮合させることにより得られたシロキサンポリマーを用いる、請求項１に記載の膜の剥離方法。
Ｓｉ（Ｘａ）ｑ（Ｒａ）４−ｑ    ・・・式（１Ａ）
上記式（１Ａ）中、Ｘａは加水分解性基を表し、Ｒａは炭素数１〜３０の非加水分解性の有機基を表し、ｑは３又は４を表す。複数のＸａは同一であってもよく、異なっていてもよい。
【発明の詳細な説明】
【技術分野】
【０００１】
本発明は、感光性組成物を硬化させることにより形成された膜の剥離方法であって、より詳細には、シロキサンポリマーを含む感光性組成物を基板上に塗工し、感光性組成物を硬化させることにより形成された膜を基板から剥離する方法に関する。
【背景技術】
【０００２】
半導体装置などのパッシベーション膜やゲート絶縁膜等では、微細パターン形状の膜を形成する必要がある。このような膜を形成するために、アルコキシシランの縮合物を含むパターニング可能な感光性組成物が提案されている。
【０００３】
上記感光性組成物を用いて膜を形成する際には、先ず感光性組成物を基板上に塗工する。次に、基板上の感光性組成物層を乾燥し、マスクを介して部分的に露光する。露光部の感光性組成物層は硬化されて現像液に溶解しない。その後、感光性組成物をアルカリ溶液により現像し、未露光部の感光性組成物層を除去する。現像後に、残存している硬化された感光性組成物層を加熱することにより、硬質で緻密な微細パターン形状の膜を得ることができる。
【０００４】
近年、パッシベーション膜やゲート絶縁膜等の膜の微細化が進行している。このため、上記感光性組成物を用いて微細パターン形状の膜を形成した場合に、所望とする形状の膜を得ることがより一層困難になってきている。
【０００５】
所望とする形状の膜が得られなかった場合には、膜を基板ごと廃棄するか、又は膜を基板から剥離しなければならない。従来、膜を基板から剥離する場合には、例えば酸、アルカリ又は有機溶剤等の特殊な液が用いられていた。このような特殊な液を用いると、環境負荷が大きく、かつコストが高くつくという問題があった。
【０００６】
そこで、上記のような特殊な液を用いなくてもよい膜の剥離方法が、下記の特許文献１に開示されている。この膜の剥離方法では、８０〜１００℃の水中で膜に超音波をあてることにより、膜が基板から剥離されている。ここでは、０．８〜３ＭＨｚおよび０．５〜２ｋＷの条件で５〜３０分間、膜に超音波をあてることが好ましいと記載されている。
【特許文献１】特開２００８−７６６３０号公報
【発明の開示】
【発明が解決しようとする課題】
【０００７】
特許文献１に記載の膜の剥離方法では、８０〜１００℃の水中で膜に超音波をあてるため、水を８０〜１００℃に加温しなければならなかった。また、基板はなるべく高温に晒されないことが望ましい。しかし、上記膜の方法では、膜に超音波をあてるために、８０〜１００℃の比較的高温の水に、基板を浸漬又は接触させなければならなかった。
【０００８】
本発明の目的は、シロキサンポリマーを含む感光性組成物を基板上に塗工し、感光性組成物を硬化させることにより形成された膜を基板から剥離する方法であって、膜を基板から容易に剥離できる膜の剥離方法を提供することにある。
【課題を解決するための手段】
【０００９】
本発明によれば、シロキサンポリマーと、活性エネルギー線の照射により前記シロキサンポリマーを架橋させる物質とを含む感光性組成物を基板上に塗工した後に、前記感光性組成物に活性エネルギー線を照射し、前記感光性組成物を硬化させることにより形成された膜を前記基板から剥離する方法であって、１０〜５０℃の水中で１０〜５００ｋＨｚ及び１０Ｗ〜３ｋＷの条件で５〜６０分間、前記膜に超音波をあてることにより、前記膜を前記基板から剥離することを特徴とする、膜の剥離方法が提供される。
【００１０】
本発明のある特定の局面では、前記シロキサンポリマーとして、下記式（１Ａ）で表される少なくとも１種のシラン化合物を縮合させることにより得られたシロキサンポリマーが用いられる。
【００１１】
Ｓｉ（Ｘａ）ｑ（Ｒａ）４−ｑ    ・・・式（１Ａ）
上記式（１Ａ）中、Ｘａは加水分解性基を表し、Ｒａは炭素数１〜３０の非加水分解性の有機基を表し、ｑは３又は４を表す。複数のＸａは同一であってもよく、異なっていてもよい。
【発明の効果】
【００１２】
本発明に係る膜の剥離方法では、感光性組成物を硬化させることにより形成された基板上の膜に、１０〜５０℃の水中で１０〜５００ｋＨｚ及び１０Ｗ〜３ｋＷの条件で５〜６０分間超音波をあてるので、膜を基板から剥離できる。本発明では、水を高温に加温する必要がなく、基板を高温の水に浸漬又は接触させる必要もない。
【００１３】
さらに、本発明では、酸、アルカリ又は有機溶剤等の特殊な液を用いることなく、膜を基板から剥離するので、コストを低減でき、かつ廃液による環境負荷を低減できる。
【発明を実施するための最良の形態】
【００１４】
以下、本発明の詳細を説明する。
【００１５】
本願発明者らは、感光性組成物を硬化させることにより形成された膜を基板から剥離する方法について鋭意検討した結果、１０〜５０℃の水中で１０〜５００ｋＨｚ及び１０Ｗ〜３ｋＷの条件で５〜６０分間、膜に超音波をあてることにより、膜を基板から剥離できることを見出し、本発明をなすに至った。
【００１６】
本発明の膜の剥離方法では、１０〜５０℃の水中で１０〜５００ｋＨｚ及び１０Ｗ〜３ｋＷの条件で５〜６０分間、膜に超音波をあてることにより、膜を基板から剥離する。超音波をあてる水の温度が１０℃未満であると、膜を基板から剥離することが困難なことがある。水の温度が５０℃を超えると、水を加温しなければならず、また水を加温するのに時間を要する。また、水中で膜に超音波をあてる際には、膜だけでなく基板も水に浸漬又は接触される。基板は高温に晒されないことが好ましく、従って水の温度は５０℃以下に設定される。
【００１７】
本発明では、膜を基板から剥離するために、水が用いられる。すなわち、酸、アルカリ又は有機溶剤等の特殊な液を用いることなく、膜を基板から剥離する。上記特殊な液を用いないため、コストを低減でき、かつ廃液による環境負荷を低減できる。仮に、酸、アルカリ又は有機溶剤等の特殊な液を用いた場合には、コストが高くつき、かつ廃液による環境負荷が大きくなる。
【００１８】
以下、基板上に膜を形成するのに用いられる感光性組成物、並びに膜の形成方法について具体的に説明する。
【００１９】
（感光性組成物）
本発明では、基板上に膜を形成するために、シロキサンポリマーと、活性エネルギー線の照射により上記シロキサンポリマーを架橋させる物質とを含む感光性組成物が用いられる。この感光性組成物を基板上に塗工した後に、活性エネルギー線を照射し、感光性組成物を硬化させることにより、基板上に膜を形成できる。
【００２０】
上記シロキサンポリマーは、シラン化合物を縮合させることにより得られたアルコキシシランの縮合物であることが好ましい。シロキサンポリマーは、単独で用いられてもよく、２種以上が併用されてもよい。
【００２１】
上記シロキサンポリマーは、下記式（１）で表される少なくとも１種のシラン化合物を縮合させることにより得られたシロキサンポリマーであることが好ましい。
【００２２】
Ｓｉ（Ｘ）ｐ（Ｒ）４−ｐ    ・・・式（１）
上記式（１）中、Ｘは加水分解性基を表し、Ｒは炭素数１〜３０の非加水分解性の有機基を表し、ｐは１〜４の整数を表す。ｐが２〜４のとき、複数のＸは同一であってもよく、異なっていてもよい。ｐが１又は２のとき、複数のＲは同一であってもよく、異なっていてもよい。
【００２３】
上記式（１）で表される少なくとも１種のシラン化合物として、上記式（１）で表され、かつ上記式（１）中のｐが３又は４であるシラン化合物を用いることが好ましい。上記シロキサンポリマーとして、下記式（１Ａ）で表される少なくとも１種のシラン化合物を縮合させることにより得られたシロキサンポリマーが好適に用いられる。このシロキサンポリマーを用いた場合には、前述の超音波処理により、膜を基板から容易に剥離できる。
【００２４】
Ｓｉ（Ｘａ）ｑ（Ｒａ）４−ｑ    ・・・式（１Ａ）
上記式（１Ａ）中、Ｘａは加水分解性基を表し、Ｒａは炭素数１〜３０の非加水分解性の有機基を表し、ｑは３又は４を表す。複数のＸａは同一であってもよく、異なっていてもよい。
【００２５】
上記シロキサンポリマーは、上記式（１Ａ）で表される化合物であって、かつ上記式（１Ａ）中のｑが３であるシラン化合物を縮合させることにより得られたシロキサンポリマー、又は上記式（１Ａ）で表される化合物であって、かつ上記式（１Ａ）中のｑが３であるシラン化合物と、上記式（１Ａ）で表される化合物であって、かつ上記式（１Ａ）中のｑが４であるシラン化合物とを縮合させることにより得られたシロキサンポリマーであることが好ましい。これらのシロキサンポリマーを用いた場合には、前述の超音波処理により、膜を基板からより一層容易に剥離できる。
【００２６】
上記加水分解性基は、通常、過剰の水の共存下で、かつ無触媒で、室温（２５℃）〜１００℃に加熱されると、加水分解されてシラノール基を生成できる基、又はさらに縮合してシロキサン結合を形成できる基である。
【００２７】
上記加水分解性基としては、アルコキシ基等が挙げられる。該アルコキシ基の具体例としては、炭素数１〜６のアルコキシ基等が挙げられる。該炭素数１〜６のアルコキシ基としては、メトキシ基、エトキシ基又はプロポキシ基等が挙げられる。
【００２８】
上記加水分解性基は、アルコキシ基以外の加水分解性基であってもよい。該アルコキシ基以外の加水分解性基の具体例としては、塩素もしくは臭素等のハロゲン基、アセチル基、ヒドロキシル基又はイソシアネート基等が挙げられる。
【００２９】
上記非加水分解性の有機基としては、加水分解され難く、安定な疎水基である炭素数１〜３０の有機基が挙げられる。
【００３０】
上記炭素数１〜３０の有機基としては、炭素数１〜３０のアルキル基、ハロゲン化アルキル基、芳香族置換アルキル基、アリール基、ビニル基を含む基、エポキシ基を含む有機基、アミノ基を含む有機基、又はチオール基を含む有機基等が挙げられる。
【００３１】
上記炭素数１〜３０のアルキル基としては、メチル基、エチル基、プロピル基、ブチル基、ヘキシル基、シクロヘキシル基、オクチル基、ペンチル基、デシル基、ドデシル基、テトラデシル基、ヘキサデシル基、オクタデシル基又はエイコシル基等が挙げられる。上記ハロゲン化アルキル基としては、アルキル基のフッ素化物基、アルキル基の塩素化物基又はアルキル基の臭素化物基等が挙げられる。上記ハロゲン化アルキル基の具体例としては、例えば、３−クロロプロピル基、６−クロロプロピル基、６−クロロヘキシル基又は６，６，６−トリフルオロヘキシル基等が挙げられる。上記芳香族置換アルキル基としては、例えば、ベンジル基又はハロゲン置換ベンジル基等が挙げられる。上記ハロゲン置換ベンジル基としては、４−クロロベンジル基又は４−ブロモベンジル基等が挙げられる。上記アリール基としては、例えば、フェニル基、トリル基、メシチル基又はナフチル基等が挙げられる。
【００３２】
上記式（１）又は式（１Ａ）で表されるシラン化合物の具体例としては、例えば、メチルトリメトキシシラン、メチルトリエトキシシラン、メチル−トリ−ｎ−プロポキシシラン、エチルトリメトキシシラン、エチルトリエトキシシラン、エチル−トリ−ｎ−プロポキシシラン、プロピルトリメトキシシラン、プロピルトリエトキシシラン、プロピル−トリ−ｎ−プロポキシシラン、ブチルトリメトキシシラン、ブチルトリエトキシシラン、ブチルトリプロポキシシラン、イソブチルトリメトキシシラン、イソブチルトリエトキシシラン、イソブチルトリプロポキシシラン、ｎ−ヘキシルトリメトキシシラン、ｎ−ヘキシルトリエトキシシラン、ｎ−ヘキシルトリプロポキシシラン、シクロヘキシルトリメトキシシラン、シクロヘキシルトリエトキシシラン、シクロヘキシルトリプロポキシシラン、オクチルトリメトキシシラン、オクチルトリエトキシシラン、オクチルトリプロポキシシラン、ドデシルトリメトキシシラン、ドデシルトリエトキシシラン、ドデシルトリプロポキシシラン、テトラデシルトリメトキシシラン、テトラデシルトリエトキシシラン、テトラデシルトリプロポキシシラン、ヘキサデシルトリメトキシシラン、ヘキサデシルトリエトキシシラン、ヘキサデシルトリプロポキシシラン、オクタデシルトリメトキシシラン、オクタデシルトリエトキシシラン、オクタデシルトリプロポキシシラン、エイコシルデシルトリメトキシシラン、エイコシルトリエトキシシラン、エイコシルトリプロポキシシラン、６−クロロヘキシルトリメトキシシラン、６，６，６−トリフルオロヘキシルトリメトキシシラン、ベンジルトリメトキシシラン、４−クロロベンジルトリメトキシシラン、４−ブロモベンジルトリ−ｎ−プロポキシシラン、フェニルトリメトキシシラン、フェニルトリエトキシシラン、ビニルトリメトキシシラン、ビニルトリエトキシシラン、２−（３，４−エポキシシクロヘキシル）エチルトリメトキシシラン、３−グリシドキシプロピルトリメトキシシラン、３−グリシドキシプロピルトリエトキシシラン、ｐ−スチリルトリメトキシシラン、３−メタクリロキシプロピルトリメトキシシラン、３−メタクリロキシプロピルメチルジエトキシシラン、３−メタクリロキシプロピルトリエトキシシラン、３−アクリロキシプロピルトリメトキシシラン、Ｎ−２−（アミノエチル）−３−アミノプロピルトリメトキシシラン、Ｎ−２−（アミノエチル）−３−アミノプロピルトリエトキシシラン、３−アミノプロピルトリメトキシシラン、３−アミノプロピルトリエトキシシラン、３−トリエトキシシリル−Ｎ−（１，３−ジメチル−ブチリデン）プロピルアミン、Ｎ−フェニル−３−アミノプロピルトリメトキシシラン、３−ウレイドプロピルトリエトキシシラン、３−メルカプトプロピルトリメトキシシラン、３−メルカプトプロピルトリエトキシシラン、３−イソシアネートプロピルトリエトキシシラン、トリエトキシシラン、トリメトキシシラン、トリイソプロポキシシラン、トリ−ｎ−プロポキシシラン、トリアセトキシシラン、テトラメトキシシラン、テトラエトキシシラン、テトラ−ｎ−プロポキシシラン、テトライソプロポキシシラン又はテトラアセトキシシラン等が挙げられる。
【００３３】
上記感光性組成物は、上記シロキサンポリマーに加えて、活性エネルギー線の照射により上記シロキサンポリマーを架橋させる物質をさらに含有する。感光性組成物に物質が含有されることによって、感光性組成物に活性エネルギー線を照射したときに、上記シロキサンポリマーの架橋を進行させることができる。
【００３４】
上記物質は、活性エネルギー線の照射により上記シロキサンポリマーを架橋させるものであれば特に限定されない。上記物質として、光酸発生剤、光塩基発生剤又は光ラジカル発生剤が好適に用いられる。なかでも、光酸発生剤又は光ラジカル発生剤が好ましい。
【００３５】
上記光酸発生剤は、光が照射されると酸を発生するものであれば特に限定されない。上記光酸発生剤としては、例えば、オニウム塩等が挙げられる。光酸発生剤は、単独で用いられてもよく、２種以上が併用されてもよい。
【００３６】
上記光酸発生剤の具体例としては、ミドリ化学社製の商品名「ＴＰＳ−１０５」（ＣＡＳ  Ｎｏ．６６００３−７８−９）、「ＴＰＳ−１０９」（ＣＡＳ  Ｎｏ．１４４３１７−４４−２）、「ＭＤＳ−１０５」（ＣＡＳ  Ｎｏ．１１６８０８−６７−４）、「ＭＤＳ−２０５」（ＣＡＳ  Ｎｏ．８１４１６−３７−７）、「ＤＴＳ−１０５」（ＣＡＳ  Ｎｏ．１１１２８１−１２−０）、「ＮＤＳ−１０５」（ＣＡＳ  Ｎｏ．１９５０５７−８３−１）及び「ＮＤＳ−１６５」（ＣＡＳ  Ｎｏ．３１６８２１−９８−４）等のスルホニウム塩化合物、ミドリ化学社製の商品名「ＤＰＩ−１０５」（ＣＡＳ  Ｎｏ．６６００３−７６−７）、「ＤＰＩ−１０６」（ＣＡＳ  Ｎｏ．２１４５３４−４４−８）、「ＤＰＩ−１０９」（ＣＡＳ  Ｎｏ．１９４９９９−８２−１）、「ＤＰＩ−２０１」（ＣＡＳ  Ｎｏ．６２９３−６６−９）、「ＢＩ−１０５」（ＣＡＳ  Ｎｏ．１５４５５７−１６−１）、「ＭＰＩ−１０５」（ＣＡＳ  Ｎｏ．１１５２９８−６３−０）、「ＭＰＩ−１０６」（ＣＡＳ  Ｎｏ．２６００６１−４６−９）、「ＭＰＩ−１０９」（ＣＡＳ  Ｎｏ．２６００６１−４７−０）、「ＢＢＩ−１０５」（ＣＡＳ  Ｎｏ．８４５６３−５４−２）、「ＢＢＩ−１０６」（ＣＡＳ  Ｎｏ．１８５１９５−３０−６）、「ＢＢＩ−１０９」（ＣＡＳ  Ｎｏ．１９４９９９−８５−４）、「ＢＢＩ−１１０」（ＣＡＳ  Ｎｏ．２１３７４０−８０−８）及び「ＢＢＩ−２０１」（ＣＡＳ  Ｎｏ．１４２３４２−３３−４）等のヨードニウム塩化合物、ミドリ化学社製の商品名「ＮＡＩ−１０６」（ナフタルイミド  カンファスルホン酸塩、ＣＡＳ  Ｎｏ．８３６９７−５６−７）、「ＮＡＩ−１００」（ＣＡＳ  Ｎｏ．８３６９７−５３−４）、「ＮＡＩ−１００２」（ＣＡＳ  Ｎｏ．７６６５６−４８−９）、「ＮＡＩ−１００４」（ＣＡＳ  Ｎｏ．８３６９７−６０−３）、「ＮＡＩ−１０１」（ＣＡＳ  Ｎｏ．５５５１−７２−４）、「ＮＡＩ−１０５」（ＣＡＳ  Ｎｏ．８５３４２−６２−７）、「ＮＡＩ−１０９」（ＣＡＳ  Ｎｏ．１７１４１７−９１−７）、「ＮＩ−１０１」（ＣＡＳ  Ｎｏ．１３１５２６−９９−３）、「ＮＩ−１０５」（ＣＡＳ  Ｎｏ．８５３４２−６３−８）、「ＮＤＩ−１０１」（ＣＡＳ  Ｎｏ．１４１７１４−８２−１）、「ＮＤＩ−１０５」（ＣＡＳ  Ｎｏ．１３３７１０−６２−０）、「ＮＤＩ−１０６」（ＣＡＳ  Ｎｏ．２１０２１８−５７−８）、「ＮＤＩ−１０９」（ＣＡＳ  Ｎｏ．３０７５３１−７６−６）、「ＰＡＩ−０１」（ＣＡＳ  Ｎｏ．１７５１２−８８−８）、「ＰＡＩ−１０１」（ＣＡＳ  Ｎｏ．８２４２４−５３−１）、「ＰＡＩ−１０６」（ＣＡＳ  Ｎｏ．２０２４１９−８８−３）、「ＰＡＩ−１００１」（ＣＡＳ  Ｎｏ．１９３２２２−０２−５）、「ＳＩ−１０１」（ＣＡＳ  Ｎｏ．５５０４８−３９−０）、「ＳＩ−１０５」（ＣＡＳ  Ｎｏ．３４６８４−４０−７）、「ＳＩ−１０６」（ＣＡＳ  Ｎｏ．１７９４１９−３２−０）、「ＳＩ−１０９」（ＣＡＳ  Ｎｏ．２５２９３７−６６−９）、「ＰＩ−１０５」（ＣＡＳ  Ｎｏ．４１５８０−５８−９）及び「ＰＩ−１０６」（ＣＡＳ  Ｎｏ．８３６９７−５１−２）、チバスペシャリティケミカルズ社製の商品名「��ＧＩ１３９７」、「ＣＧＩ１３２５」、「ＣＧＩ１３８０」、「ＣＧＩ１３１１」、「ＣＧＩ２６３」及び「ＣＧＩ２６８」等のスルホン酸エステル系化合物、ミドリ化学社製の商品名「ＤＴＳ２００」（ＣＡＳ  Ｎｏ．２０３５７３−０６−２）、並びにローディアジャパン社製の商品名「ＲＨＯＤＯＲＳＩＬ  ＰＨＯＴＯＩＮＩＴＩＡＴＯＲ−２０７４」（ＣＡＳ  Ｎｏ．１７８２３３−７２−２）などのＢＦ４−を対イオンとする化合物等が挙げられる。光酸発生剤は、単独で用いられてもよく、２種以上が併用されてもよい。
【００３７】
反応性が高いので、上記光酸発生剤は、オニウム塩、ジアゾニウム塩及びスルホン酸エステルからなる群から選択された少なくとも１種であることが好ましい。
【００３８】
上記光塩基発生剤は、光が照射されると酸を発生するものであれば特に限定されない。上記光塩基発生剤としては、例えば、コバルトアミン錯体、ｏ−アシルオキシム、カルバミン酸誘導体、ホルムアミド誘導体、第４級アンモニウム塩、トシルアミン、カルバメート又はアミンイミド化合物等が挙げられる。光塩基発生剤は、単独で用いられてもよく、２種以上が併用されてもよい。
【００３９】
上記光塩基発生剤の具体例としては、２−ニトロベンジルカルバメート、２，５−ジニトロベンジルシクロヘキシルカルバメート、Ｎ−シクロヘキシル−４−メチルフェニルスルホンアミド、又は１，１−ジメチル−２−フェニルエチル−Ｎ−イソプロピルカルバメート等が挙げられる。上記光塩基発生剤は、アミンイミド化合物であることが好ましい。
【００４０】
これらの感光剤である光酸発生剤又は光塩基発生剤に加えて、感光性組成物の感度をより一層高めるために、感光性組成物に増感剤をさらに添加してもよい。
【００４１】
上記増感剤は特に限定されない。上記増感剤の具体例としては、ベンゾフェノン、ｐ，ｐ’−テトラメチルジアミノベンゾフェノン、ｐ，ｐ’−テトラエチルアミノベンゾフェノン、２−クロロチオキサントン、アントロン、９−エトキシアントラセン、アントラセン、ピレン、ペリレン、フェノチアジン、ベンジル、アクリジンオレンジ、ベンゾフラビン、セトフラビン−Ｔ、９，１０−ジフェニルアントラセン、９−フルオレノン、アセトフェノン、フェナントレン、２−ニトロフルオレン、５−ニトロアセナフテン、ベンゾキノン、２−クロロ−４−ニトロアニリン、Ｎ−アセチル−ｐ−ニトロアニリン、ｐ−ニトロアニリン、Ｎ−アセチル−４−ニトロ−１−ナフチルアミン、ピクラミド、アントラキノン、２−エチルアントラキノン、２−ｔｅｒｔ−ブチルアントラキノン、１，２−ベンズアンスラキノン、３−メチル−１，３−ジアザ−１，９−ベンズアンスロン、ジベンザルアセトン、１，２−ナフトキノン、３，３’−カルボニル−ビス（５，７−ジメトキシカルボニルクマリン）又はコロネン等が挙げられる。
【００４２】
上記光ラジカル発生剤の具体例としては、ハロメチル化トリアジン誘導体、ハロメチル化オキサジアゾール誘導体、イミダゾール誘導体、ベンゾイン、ベンゾインアルキルエーテル類、アントラキノン誘導体、ベンズアンスロン誘導体、ベンゾフェノン誘導体、アセトフェノン誘導体、チオキサントン誘導体、安息香酸エステル誘導体、アクリジン誘導体、フェナジン誘導体、チタノセン誘導体、α−アミノアルキルフェノン系化合物又はオキシム誘導体等が挙げられる。光ラジカル発生剤は、単独で用いられてもよく、２種以上が併用されてもよい。
【００４３】
上記ハロメチル化トリアジン誘導体としては、２−（４−メトキシフェニル）−４，６−ビス（トリクロロメチル）−ｓ−トリアジン、２−（４−メトキシナフチル）−４，６−ビス（トリクロロメチル）−ｓ−トリアジン、２−（４−エトキシナフチル）−４，６−ビス（トリクロロメチル）−ｓ−トリアジン、又は２−（４−エトキシカルボニルナフチル）−４，６−ビス（トリクロロメチル）−ｓ−トリアジン等が挙げられる。
【００４４】
上記イミダゾール誘導体としては、２−（ｏ−クロロフェニル）−４，５−ジフェニルイミダゾール２量体、２−（ｏ−クロロフェニル）−４，５−ビス（３’−メトキシフェニル）イミダゾール２量体、２−（ｏ−フルオロフェニル）−４，５−ジフェニルイミダゾール２量体、２−（ｏ−メトキシフェニル）−４，５−ジフェニルイミダゾール２量体、又は２−（ｏ−メトキシフェニル）−４，５−ジフェニルイミダゾール２量体等が挙げられる。
【００４５】
上記ベンゾインアルキルエーテル類としては、ベンゾインメチルエーテル、ベンゾインフェニルエーテル、ベンゾインイソブチルエーテル又はベンゾインイソプロピルエーテル等が挙げられる。
【００４６】
上記アントラキノン誘導体としては、２−メチルアントラキノン、２−エチルアントラキノン、２−ｔ−ブチルアントラキノン又は１−クロロアントラキノン等が挙げられる。
【００４７】
上記ベンゾフェノン誘導体としては、ベンゾフェノン、ミヒラーケトン、２−メチルベンゾフェノン、３−メチルベンゾフェノン、４−メチルベンゾフェノン、２−クロロベンゾフェノン、４−ブロモベンゾフェノン又は２−カルボキシベンゾフェノン等が挙げられる。
【００４８】
上記アセトフェノン誘導体としては、２，２，−ジメトキシ−２−フェニルアセトフェノン、２，２−ジエトキシアセトフェノン、１−ヒドロキシシクロヘキシルフェニルケトン、α−ヒドロキシ−２−メチルフェニルプロパノン、１−ヒドロキシ−１−メチルエチル−（ｐ−イソプロピルフェニル）ケトン、１−ヒドロキシ−１−（ｐ−ドデシルフェニル）ケトン、２−メチル−（４’−（メチルチオ）フェニル）−２−モルホリノ−１−プロパノン、又は１，１，１，−トリクロロメチル−（ｐ−ブチルフェニル）ケトン等が挙げられる。
【００４９】
上記チオキサントン誘導体としては、チオキサントン、２−エチルチオキサントン、２−イソプロピルチオキサントン、２−クロロチオキサントン、２，４−ジメチルチオキサントン、２，４−ジエチルチオキサントン又は２，４−ジイソプロピルチオキサントン等が挙げられる。
【００５０】
上記安息香酸エステル誘導体としては、ｐ−ジメチルアミノ安息香酸エチル又はｐ−ジエチルアミノ安息香酸エチル等が挙げられる。
【００５１】
上記アクリジン誘導体としては、９−フェニルアクリジン又は９−（ｐ−メトキシフェニル）アクリジン等が挙げられる。
【００５２】
上記フェナジン誘導体としては、９，１０−ジメチルベンズフェナジン等が挙げられる。
【００５３】
上記チタノセン誘導体としては、ジ−シクロペンタジエニル−Ｔｉ−ジ−クロライド、ジ−シクロペンタジエニル−Ｔｉ−ビス−フェニル、ジ−シクロペンタジエニル−Ｔｉ−ビス−２，３，４，５，６−ペンタフルオロフェニ−１−イル、ジ−シクロペンタジエニル−Ｔｉ−ビス−２，３，５，６−テトラフルオロフェニ−１−イル、ジ−シクロペンタジエニル−Ｔｉ−ビス−２，４，６−トリフルオロフェニ−１−イル、ジ−シクロペンタジエニル−Ｔｉ−２，６−ジ−フルオロフェニ−１−イル、ジ−シクロペンタジエニル−Ｔｉ−２，４−ジ−フルオロフェニ−１−イル、ジ−メチルシクロペンタジエニル−Ｔｉ−ビス−２，３，４，５，６−ペンタフルオロフェニ−１−イル、ジ−メチルシクロペンタジエニル−Ｔｉ−ビス−２，６−ジ−フルオロフェニ−１−イル、又はジ−シクロペンタジエニル−Ｔｉ−２，６−ジ−フルオロ−３−（ピル−１−イル）−フェニ−１−イル等が挙げられる。
【００５４】
上記α−アミノアルキルフェノン系化合物としては、２−メチル−１［４−（メチルチオ）フェニル］−２−モルフォリノプロパン−１−オン、２−ベンジル−２−ジメチルアミノ−１−（４−モルフォリノフェニル）−ブタノン−１、２−ベンジル−２−ジメチルアミノ−１−（４−モルフォリノフェニル）ブタン−１−オン、４−ジメチルアミノエチルベンゾエ−ト、４−ジメチルアミノイソアミルベンゾエ−ト、４−ジエチルアミノアセトフェノン、４−ジメチルアミノプロピオフェノン、２−エチルヘキシル−１，４−ジメチルアミノベンゾエート、２，５−ビス（４−ジエチルアミノベンザル）シクロヘキサノン、７−ジエチルアミノ−３−（４−ジエチルアミノベンゾイル）クマリン、又は４−（ジエチルアミノ）カルコン等が挙げられる。
【００５５】
上記オキシム誘導体類としては、１，２−オクタンジオン，１−［４−（フェニルチオ）フェニル］−，２−（Ｏ−ベンゾイルオキシム）、又はエタノン，１−［９−エチル−６−（２−メチルベンゾイル）−９Ｈ−カルバゾール−３−イル］−，１−（Ｏ−アセチルオキシム）等が挙げられる。
【００５６】
上記シロキサンポリマー１００重量部に対して、上記物質は０．０５〜５０重量部の範囲内で含有されることが好ましく、０．１〜１０重量部の範囲内で含有されることがより好ましく、０．３〜５重量部の範囲内で含有されることがさらに好ましい。上記物質の量が少なすぎると、シロキサンポリマーを充分に架橋させることができないことがあり、膜の形成が困難になることがある。上記物質の量が多すぎると、感光性組成物を基板上に均一に塗工することが困難になり、さらに現像後に残渣が生じることがある。
【００５７】
上記感光性組成物には、溶剤を添加してもよい。溶剤として、感光性組成物に配合される成分を溶解し得る適宜の溶剤を使用できる。
【００５８】
上記溶剤としては、芳香族炭化水素化合物、飽和もしくは不飽和炭化水素化合物、エーテル類、ケトン類又はエステル類等が挙げられる。
【００５９】
上記芳香族炭化水素化合物としては、例えば、ベンゼン、キシレン、トルエン、エチルベンゼン、スチレン、トリメチルベンゼン又はジエチルベンゼン等が挙げられる。
【００６０】
上記飽和もしくは不飽和炭化水素化合物としては、シクロヘキサン、シクロヘキセン、ジペンテン、ｎ−ペンタン、イソペンタン、ｎ−ヘキサン、イソヘキサン、ｎ−ヘプタン、イソヘプタン、ｎ−オクタン、イソオクタン、ｎ−ノナン、イソノナン、ｎ−デカン、イソデカン、テトラヒドロフラン、テトラヒドロナフタレン又はスクワラン等が挙げられる。
【００６１】
上記エーテル類としては、ジエチルエーテル、ジ−ｎ−プロピルエーテル、ジ−イソプロピルエーテル、ジブチルエーテル、エチルプロピルエーテル、ジフェニルエーテル、ジエチレングリコールジメチルエーテル、ジエチレングリコールジエチルエーテル、ジエチレングリコールジブチルエーテル、ジエチレングリコールメチルエチルエーテル、ジプロピレングリコールジメチルエーテル、ジプロピレングリコールジエチルエーテル、ジプロピレングリコールジブチルエーテル、ジプロピレングリコールメチルエチルエーテル、エチレングリコールジメチルエーテル、エチレングリコールジエチルエーテル、エチレングリコールジプロピルエーテル、エチレングリコールメチルエチルエーテル、テトラヒドロフラン、１，４−ジオキサン、プロピレングリコールモノメチルエーテルアセテート、エチレングリコールモノエチルエーテルアセテート、ジプロピレングリコールメチルエーテルアセテート、ジエチレングリコールモノエチルエーテルアセテート、エチルシクロヘキサン、メチルシクロヘキサン、ｐ−メンタン、ｏ−メンタン、ｍ−メンタン、ジプロピルエーテル又はジブチルエーテル等が挙げられる。
【００６２】
上記ケトン類としては、アセトン、メチルエチルケトン、メチルイソブチルケトン、ジエチルケトン、ジプロピルケトン、メチルアミルケトン、シクロペンタノン、シクロヘキサノン又はシクロヘプタノン等が挙げられる。
【００６３】
上記エステル類としては、酢酸エチル、酢酸メチル、酢酸ブチル、酢酸プロピル、酢酸シクロヘキシル、酢酸メチルセロソルブ、酢酸エチルセロソルブ、酢酸ブチルセロソルブ、乳酸エチル、乳酸プロピル、乳酸ブチル、乳酸イソアミル又はステアリン酸ブチル等が挙げられる。
【００６４】
例えば基板上に感光性組成物を塗工し、感光性組成物層を形成する際に、均一に塗工できるように、上記溶剤の配合量は適宜設定される。溶剤は、固形分濃度が０．５〜７０重量％の範囲内になるように含有されることが好ましく、固形分濃度が２〜５０重量％の範囲内になるように含有されることがより好ましい。
【００６５】
本発明に係る感光性組成物には、必要に応じて、他の添加剤をさらに添加してもよい。このような添加剤としては、フィラーなどの充填剤、顔料、染料、レベリング剤、消泡剤、帯電防止剤、紫外線吸収剤、ｐＨ調整剤、分散剤、分散助剤、表面改質剤、可塑剤、可塑促進剤又はタレ防止剤等が挙げられる。
【００６６】
（膜の形成方法）
本発明では、感光性組成物を基板上に塗工した後、活性エネルギー線を照射し、感光性組成物を硬化させることにより形成された膜を基板から剥離する。図１に上記感光性組成物を用いた膜の製造フローの一例を概略構成図で示す。
【００６７】
図１に示すように、膜を形成する際には、例えば基板上に感光性組成物を塗工する工程、感光性組成物を硬化させる工程、並びに感光性組成物を現像し、膜を得る工程が、この順で行われる。
【００６８】
基板上に感光性組成物を塗工する工程では、図２（ａ）に示すように、例えば感光性組成物１を基板２上に塗工し、基板２上に感光性組成物からなる所定の厚みの感光性組成物層１を形成する。
【００６９】
塗工方法としては、一般的な塗工方法を用いることができる。例えば、浸漬塗工、ロール塗工、バー塗工、刷毛塗工、スプレー塗工、スピン塗工、押出塗工又はグラビア塗工等により感光性組成物が塗工される。感光性組成物層１の厚さは、１０ｎｍ〜１０μｍ程度である。
【００７０】
感光性組成物層１が溶剤を含む場合、溶剤を除去するために、露光前に、感光性組成物層１を熱処理することが望ましい。露光前熱処理温度は、一般的には、４０〜２００℃の範囲内である。露光前熱処理温度は、溶剤の沸点や蒸気圧に応じて適宜選択される。
【００７１】
次に、図２（ｂ）に示すように、活性エネルギー線が照射された露光部１ａと活性エネルギー線が照射されていない未露光部１ｂとを感光性組成物層１が有するように、活性エネルギー線を感光性組成物層１に部分的に照射する。
【００７２】
活性エネルギー線を感光性組成物層１に部分的に照射するには、例えば開口部３ａと、マスク部３ｂとを有するマスク３を用いればよい。マスク３として、市販されている一般的なマスクが用いられる。
【００７３】
露光部１ａの感光性組成物層１では、上記物質の作用により、上記シロキサンポリマーが架橋する。シロキサンポリマーが架橋すると、露光部１ａの感光性組成物層１は硬化する。この結果、露光部１ａの感光性組成物層１は現像液に不溶になる。未露光部１ｂの感光性組成物層１は、感光しない。従って、未露光部１ｂの感光性組成物層１は硬化せずに、現像液に可溶である。
【００７４】
露光する際に、紫外線又は可視光線等の活性エネルギー線を照射するための光源は、特に限定されない。上記光源として、超高圧水銀灯、Ｄｅｅｐ  ＵＶ  ランプ、高圧水銀灯、低圧水銀灯、メタルハライドランプ又はエキシマレーザー等を使用できる。これらの光源は、感光性組成物の構成成分の感光波長に応じて適宜選択される。光の照射エネルギーは、所望とする膜厚や感光性組成物の構成成分により適宜選択される。光の照射エネルギーは、一般に、１０〜３０００ｍＪ／ｃｍ２の範囲内である。光の照射エネルギーが１０ｍＪ／ｃｍ２未満であると、露光部１ａの感光性組成物層１が充分に硬化しないことがある。光の照射エネルギーが３０００ｍＪ／ｃｍ２を超えると、露光時間が長すぎることがあり、パターン膜の製造効率が低下するおそれがある。
【００７５】
次に、感光性組成物層１を現像液により現像する。現像すると、未露光部１ｂの感光性組成物層１が現像液に溶解し、除去される。この結果、図２（ｃ）に示すように、感光性組成物の硬化物膜からなるパターン形状のパターン膜１Ａが得られる。このパターンは、未露光部１ｂの感光性組成物層１が除去されることから、ネガ型パターンといわれる。
【００７６】
現像の操作は、アルカリ水溶液等の現像液により感光性組成物層１を処理する様々な操作を含む。現像の操作としては、感光性組成物層１を現像液に浸漬する操作、感光性組成物層１の表面を現像液で洗い流す操作、又は感光性組成物層１の表面に現像液を噴射する操作等が挙げられる。
【００７７】
なお、現像液とは、感光性組成物層１を部分的に露光した後に、未露光部１ｂの感光性組成物層１を溶解する液である。露光部１ａの感光性組成物層１は硬化しているため、現像液に溶解しない。現像液はアルカリ水溶液に限られない。現像液として、溶媒を用いてもよい。溶媒としては、前述した溶剤が挙げられる。
【００７８】
現像液としてアルカリ水溶液が好適に用いられる。アルカリ溶液を現像液として用いた場合、作業環境の悪化を防止でき、かつ廃液による環境負荷を低減できる。さらに、アルカリ水溶液を用いた場合には、防爆設備が不要であり、腐蝕等による設備負担も低減できる。
【００７９】
上記アルカリ水溶液としては、例えば、テトラメチルアンモニウムヒドロキシド水溶液、珪酸ナトリウム水溶液、水酸化ナトリウム水溶液、水酸化カリウム水溶液又は炭酸ナトリウム水溶液等が挙げられる。現像時間は、感光性組成物層１の厚みや溶剤の種類により適宜設定される。効率良く現像でき、かつ製造効率を高めることができるため、現像時間は、１秒〜１０分の範囲内にあることが好ましい。現像後に、パターン膜１Ａを蒸留水で洗浄し、パターン膜１Ａ上に残存しているアルカリ水溶液等の現像液を除去することが好ましい。
【００８０】
現像後に、基板２上に残存している感光性組成物の硬化物からなるパターン膜１Ａを加熱してもよい。パターン膜１Ａを加熱すると、パターン膜１Ａがさらに焼成される。このため、より一層緻密でかつ硬質のパターン膜を得ることができる。上記加熱の温度は１００〜５００℃程度である。上記加熱の時間は、３０分〜２時間程度である。
【００８１】
図１に示すように、感光性組成物を現像し、膜を得た後、得られた膜が良好な形状である場合には、パターン膜として膜をそのまま使用できる。
【００８２】
図２（ｄ）に示すように、膜が不均一な形状であったりして、膜を基板から剥離したい場合等には、膜は基板から剥離される。前述のように超音波処理し、膜を基板から剥離することにより、基板を再利用できる。
【００８３】
（膜の用途）
なお、上記感光性組成物は、様々な装置のパターン膜を形成するのに用いられる。例えば、一般的なフォトレジスト、電子デバイスの絶縁保護膜などの保護膜、液晶表示素子などの表示素子の配向膜、保護膜、ＥＬ素子の保護膜又は電界放出ディスプレイのギャップスペーサー等として、上記感光性組成物により形成された膜を用いることができる。上記保護膜としては、ブラックマトリックス、スペーサー、パッシベーション膜又はオーバーコート膜等が挙げられる。
【００８４】
また、拡散板、プリズムレンズシート、導光板、位相差板、レンチキュラーシート、マイクロレンズアレイ、屈折率傾斜シート、複屈性フィルム、楕円レンズ、導波路、光スイッチ、無反射膜、ホログラム、光ディスクＨＶＤ、感光性カバーレイ、樹脂コアバンプ、チップ積層用ギャップ保持剤、ＣＣＤのダム材、部品内臓基板用コイル材料、ＬＳＩテスティングプローバの芯、三次元配線材料、バイオフィルム、凸版原版、凹版原版、樹脂型又は研磨テープ等に、上記感光性組成物により形成された膜を用いることができる。
【００８５】
次に、本発明の具体的な実施例及び比較例を挙げることにより、本発明をより明らかにする。なお、本発明は以下の実施例に限定されない。
【００８６】
（実施例及び比較例）
先ず、基板上に膜Ｌ１と、膜Ｌ２とを形成した。
【００８７】
（１）膜Ｌ１
冷却管をつけた１００ｍｌのフラスコに、フェニルトリメトキシシラン２ｇと、メチルトリエトキシシラン１１ｇと、シュウ酸０．５ｇと、水５ｍｌと、プロピレングリコールモノメチルエーテルアセテート１０ｍｌとを加え、溶液を得た。半円形型のメカニカルスターラーを用いて、得られた溶液を撹拌しながら、マントルヒーターにより６０℃で３時間反応させた。次に、エバポレーターを用いて、水との縮合反応で生成したメタノール、エタノールと残留水とを除去した。反応終了後、フラスコを室温になるまで放置し、シロキサンポリマーとしてのアルコキシシランの縮合物（Ａ１）を調製した。
【００８８】
上記アルコキシシランの縮合物（Ａ１）１００重量部と、物質（Ｂ１）としてのミドリ化学社製、商品名：ＮＡＩ−１０５  ０．５重量部とを混合した後、ネガ型の感光性組成物を調製した。
【００８９】
インジウム錫酸化物（ＩＴＯ）が表面にスパッタリングされたガラス基板を用意した。このガラス基板上に上記感光性組成物を回転数８００ｒｐｍでスピン塗工した。塗工後、１００℃の熱風オーブン内で乾燥させ、塗膜を形成した。
【００９０】
次に、所定のパターンを有するフォトマスクを介して、塗膜が露光部と未露光部とを有するように、紫外線照射装置（ウシオ電機社製、スポットキュアＳＰ−５）を用いて、３６５ｎｍの波長の紫外線を塗膜に部分的に照射した。露光部のアルコキシシランの縮合物（Ａ１）を架橋させ、感光性組成物を硬化させた。紫外線の照射に際し、照射エネルギーが２００ｍＪ／ｃｍ２となるように、１００ｍＷ／ｃｍ２の紫外線照度で２秒間、紫外線を照射した。
【００９１】
次に、塗膜を８０℃の熱風オーブン内で１分間熱処理した。その後、テトラメチルアンモニウムヒドロキシドの２．３８％水溶液に、塗膜を浸漬して現像し、基板上にパターン膜Ｌ１を形成した。
【００９２】
（２）膜Ｌ２
冷却管をつけた１００ｍｌのフラスコに、フェニルトリエトキシシラン５ｇと、メチルトリエトキシシラン２ｇと、シュウ酸０．５ｇと、水２ｍｌと、プロピレングリコールモノメチルエーテルアセテート１０ｍｌとを加え、溶液を得た。半円形型のメカニカルスターラーを用いて、得られた溶液を撹拌しながら、マントルヒーターにより６０℃で３時間反応させた。次に、エバポレーターを用いて、水との縮合反応で生成したエタノールと残留水とを除去した。反応終了後、フラスコを室温になるまで放置し、シロキサンポリマーとしてのアルコキシシランの縮合物（Ａ２）を調製した。
【００９３】
上記アルコキシシランの縮合物（Ａ２）１００重量部と、物質（Ｂ２）としてのミドリ化学社製、商品名：ＰＡＩ−１０１  ０．５重量部とを混合した後、ネガ型の感光性組成物を調製した。
【００９４】
この感光性組成物を用いたこと以外は、膜Ｌ１の形成と同様にして、基板上に膜Ｌ２を形成した。
【００９５】
〔膜の剥離〕
上記のようにして得られた膜Ｌ１及び膜Ｌ２に、下記の表１に示す条件で超音波をあてることにより、膜Ｌ１及び膜Ｌ２の基板からの剥離を試みた。水中で膜に超音波をあてた後、膜Ｌ１及び膜Ｌ２の剥離の状態を観察し、下記評価基準により評価した。
【００９６】
〔膜の剥離状態の評価基準〕
○：膜が基板から剥離していた
×：膜が基板から剥離していなかった
【００９７】
また、下層のＩＴＯの膜状態を目視で下記評価基準により評価した。
【００９８】
〔下層のＩＴＯの膜状態の評価基準〕
○：膜状態に変化なし
△：膜に若干のくもりが見られた
【００９９】
結果を下記表１に示す。
【０１００】
【表１】
2010049077.tif 000003
【図面の簡単な説明】
【０１０１】
【図１】感光性組成物を用いて膜を形成する製造フローを示す概略構成図。
【図２】（ａ）〜（ｄ）は、感光性組成物を用いて膜を形成した後、膜を剥離する各工程を説明するための正面断面図。
【符号の説明】
【０１０２】
１…感光性組成物層
１ａ…露光部
１ｂ…未露光部
１Ａ…感光性組成物の硬化物からなるパターン膜
２…基板
３…マスク
３ａ…開口部
３ｂ…マスク部
【図１】
2010049077.tif 000004
【図２】
2010049077.tif 000005